(57)【特許請求の範囲】
【請求項１】
１種類以上のエポキシ化植物油と１種類以上の植物由来ポリフェノールを相溶させて得られる前記エポキシ化植物油と前記植物由来ポリフェノールとの一部が架橋構造を形成した液状の相溶物を基材に含浸させ、該相溶物が含浸された基材を加熱処理してなる
ことを特徴とするエポキシ樹脂複合材料。
【請求項２】
前記植物由来ポリフェノールは、没食子酸誘導体である
ことを特徴とする請求項１に記載のエポキシ樹脂複合材料。
【請求項３】
前記エポキシ化植物油は、エポキシ化亜麻仁油である
ことを特徴とする請求項１または請求項２に記載のエポキシ樹脂複合材料。
【請求項４】
１種類以上のエポキシ化植物油と１種類以上の植物由来ポリフェノールを相溶させて前記エポキシ化植物油と前記植物由来ポリフェノールとの一部が架橋構造を形成した液状の相溶物を得る相溶工程と、
前記相溶工程で得られた相溶物を基材に含浸させる含浸工程と、
前記含浸工程で得られた前記相溶物が含浸された基材を加熱処理する加熱処理工程と、
を備えた
ことを特徴とするエポキシ樹脂複合材料の製造方法。
【発明の詳細な説明】
【技術分野】
【０００１】
本発明は、絶縁性能が要求される高分子材料に関するものであり、特に高電圧機器の絶縁構成に適用される熱硬化性樹脂に関するものである。具体的には、非石油由来材料から構成され、絶縁性能と耐熱性に優れたエポキシ樹脂を基材に含浸させてなるエポキシ樹脂複合材料（例えば、プリプレグ）に関するものである。
【背景技術】
【０００２】
高電圧機器の絶縁材料及び構造材料は、石油を出発物質とした石油由来のエポキシ樹脂等の熱硬化性樹脂をマトリックスとした高分子複合硬化物が広く用いられている（例えば、特許文献１、２）。
【０００３】
また、ガラス繊維、炭素繊維、芳香族ポリアミド繊維等を強化剤とし、エポキシ樹脂等の熱硬化性樹脂をマトリックスとした複合材料が高電圧機器の分野で使用されている。
【０００４】
このような複合材料は、繊維強化剤に未硬化のマトリックス樹脂を含浸させた、いわゆるプリプレグを使用し、成形する方法が広く採用されている。
【０００５】
しかし、石油資源の枯渇化が世界的に問題となってきており、さまざまな分野において石油資源から再生可能資源への転換が急がれている。電気絶縁複合材料も自然界の物質循環サイクルに適合した環境配慮型絶縁材料の開発が重要な課題となっている。
【０００６】
これらの懸念に対して、プリプレグに含浸するマトリックス樹脂の硬化剤に植物由来物質を使用する技術が提案されている（例えば、特許文献３）。また、植物由来のエポキシ樹脂からなる絶縁組成物に関する技術も提案されている（例えば、特許文献４）。
【先行技術文献】
【特許文献】
【０００７】
【特許文献１】特開２００４−１３７４２５号公報
【特許文献２】特開２００６−１３７８２５号公報
【特許文献３】特開２００２−５３６９９号公報
【特許文献４】特開２００７−３５３３７号公報
【発明の概要】
【発明が解決しようとする課題】
【０００８】
しかしながら、特許文献３に記載の発明では、エポキシ樹脂が石油由来物質であるため、エポキシ樹脂の硬化剤として植物由来物質を用いても植物度が低く、従来樹脂の代替品となることは困難である。また、エポキシ化植物油の硬化剤としてリグニンをしているが、高温物性に対し配慮がなされていない組成となっているので高電圧機器への適用は困難である。
【０００９】
また、特許文献４に記載の発明では、エポキシ化亜麻仁油の硬化剤に石油由来のフェノール樹脂を使用しており、植物度が低い。したがって、今後、長期的に既存の熱硬化性樹脂の完全代替品となることはできない。
【課題を解決するための手段】
【００１０】
上記課題を解決する本発明のエポキシ樹脂複合材料は、１種類以上のエポキシ化植物油と１種類以上の植物由来ポリフェノールを相溶させて得られる前記エポキシ化植物油と前記植物由来ポリフェノールとの一部が架橋構造を形成した液状の相溶物を基材に含浸させ、該相溶物が含浸された基材を加熱処理してなることを特徴としている。
【００１１】
そして、前記植物由来ポリフェノールとしては、没食子酸誘導体が挙げられ、前記エポキシ化植物油としては、エポキシ化亜麻仁油が挙げられる。
【００１２】
また、上記課題を解決する本発明のエポキシ樹脂複合材料の製造方法は、１種類以上のエポキシ化植物油と１種類以上の植物由来ポリフェノールを相溶させて前記エポキシ化植物油と前記植物由来ポリフェノールとの一部が架橋構造を形成した液状の相溶物を得る相溶工程と、前記相溶工程で得られた相溶物を基材に含浸させる含浸工程と、前記含浸工程で得られた前記相溶物が含浸された基材を加熱処理する加熱処理工程と、を備えたことを特徴としている。
【発明の効果】
【００１３】
以上の発明によれば、非石油原料であるエポキシ樹脂と没食子酸誘導体を原料としてＴｇが室温以上であり絶縁性能に優れた絶縁物を基材に含浸させたエポキシ樹脂複合材料を得ることができる。
【発明を実施するための形態】
【００１４】
本発明の実施形態に係るエポキシ樹脂複合材料は、基材に含浸させる樹脂の原料に、天然原料を出発物質とするエポキシ樹脂を用い、さらに、該エポキシ樹脂の硬化剤として植物由来ポリフェノールを使用したものである。
【００１５】
前記天然原料を出発原料とするエポキシ樹脂としては、エポキシ化できるものであればよく、エポキシ化亜麻仁油、エポキシ化大豆油等が例示される。
【００１６】
前記エポキシ樹脂と反応する硬化剤として、これも天然原料である没食子酸及び没食子酸誘導体に着目した。没食子酸誘導体としては、没食子酸メチル、没食子酸エチル、没食子酸ブチル、没食子酸ペンチル、没食子酸プロピル、没食子酸イソプロピル、没食子酸イソペンチル、没食子酸オクチル、没食子酸デシル、没食子酸ドデシル、没食子酸トリデシル、没食子酸テトラデシル、没食子酸ペンタデシル、没食子酸ヘキサデシル、没食子酸ヘプタデシル、没食子酸オクタデシル、ピロガロール等が挙げられる。これら没食子酸誘導体のなかでも、低分子で融点が低い没食子酸プロピル、ピロガロールが好ましい。
【００１７】
植物油由来のエポキシ樹脂と植物由来フェノール類の配合比は特に限定されないが、食物油由来のエポキシ樹脂１００重量部に対して、植物由来フェノール類を１０〜５０重量部含んでいることが好ましい。また、硬化促進剤や充填剤の添加量についても特に限定せず、最終的に得られる硬化物の物性を鑑みて添加量を決定することが好ましい。
【００１８】
硬化促進剤には、イミダゾール系、三級アミン、芳香族アミンなどが使用できる。充填剤には、シリカやアルミナを使用することができるが、充填剤と樹脂の界面を調整するため、シランカップリング剤を添加してもよい。
【００１９】
植物油由来のエポキシ樹脂と植物由来ポリフェノールとを混合した状態では、植物由来ポリフェノールが植物油由来のエポキシ樹脂中に分散した状態である。この混合物を所定の温度、圧力、時間、攪拌条件で処理することで、植物由来のエポキシ樹脂と植物由来ポリフェノールの一部とが架橋構造を形成した、液状の相溶物を得ることができる。
【００２０】
この相溶物の粘度は、８０℃で１００００ｍＰａ・ｓ以下であることが好ましい。さらに、８０℃で１０００ｍＰａ・ｓ以下であることがより好ましい。
【００２１】
繊維材料（基材）には、ガラス繊維、炭素繊維、芳香族ポリアミド繊維、炭化珪素繊維、アルミナ繊維等公知の繊維材料を用いることができる。低誘電性（低比誘電率、低誘電正接）を有するガラス繊維からなるガラスクロスが好ましい。繊維材料の厚みは、特に限定されるものではないが、１０〜３００μｍが好ましく、２０〜２００μｍがより好ましく、さらに５０〜１８０μｍが好ましい。
【００２２】
ガラスクロス等の繊維材料には、糸束内部に含浸した樹脂とガラス繊維との接着性を向上させるために、予め表面処理が施されていることが好ましい。該表面処理に用いる表面処理剤としては、例えば、アミノシラン系化合物、ビニルシラン系化合物、スチレン系シラン化合物、メタクリルシラン系化合物等のシランカップリング剤を挙げることができる。特に、メタクリルシラン系、及びビニルシラン系がビニルベンジル化合物との組合せにおいて好適である。
【００２３】
メタクリルシラン系化合物としては、γ−メタクリロキシプロピルトリメトキシシラン、γ−メタクリロキシプロピルメチルジメトキシシラン等が例示される。
【００２４】
以下、具体的に実施例を挙げて本発明の実施形態に係るエポキシ樹脂複合材料、及びその製造方法について説明する。なお、本発明に係るエポキシ樹脂複合材料は、下記実施例に限定されるものではなく、各工程での加熱温度や加熱時間等は、用いるエポキシ樹脂や植物由来ポリフェノール等の種類により適宜決定すればよい。
【実施例】
【００２５】
エポキシ化亜麻仁油の硬化剤である没食子酸誘導体として、ピロガロール及び没食子酸プロピルを用いた。そして、硬化促進剤としてはイミダゾールを用いた。これらを混合したのち、得られた混合物を繊維材料（基材）に含浸させ、加熱処理を行うことでエポキシ樹脂複合材料（例えば、プリプレグ）を得た。そして、該エポキシ樹脂複合材料をさらに熱処理することにより該エポキシ樹脂複合材料の硬化物を得た。
【００２６】
エポキシ化植物油としては、エポキシ化亜麻仁油（（株）ＡＤＥＫＡ、エポキシ化アマニ油（品名アデカサイザー  Ｏ−１８０Ａ））、硬化剤（ポリフェノール）としてピロガロール（富士化学工業株式会社製）、没食子酸プロピル（富士化学工業株式会社製）を用いた。硬化促進剤としては、２−エチル−４−メチル−イミダゾール（四国化成工業（株）、品名キュアゾール  ２Ｅ４ＭＺ）を用いた。
【００２７】
また、繊維材料には、熱硬化性樹脂用ガラスクロスを使用した。本実施例では、熱硬化性樹脂用グラスファイバーシリーズ（（株）日清紡）を用いた。
【００２８】
まず、エポキシ化亜麻仁油１００重量部に対して、ピロガロールまたは没食子酸プロピルを３５重量部添加し、１５０℃で５分加熱処理し、エポキシ化亜麻仁油とピロガロール（または没食子酸プロピル）を相溶させた（相溶工程）。
【００２９】
本発明でいう相溶とは、主剤（例えば、エポキシ化亜麻仁油）と硬化剤（例えば、ピロガロール）の混合物がクリアな外観を有するものを意味する。相溶させると、植物油由来エポキシ樹脂と植物由来ポリフェノールとの一部が架橋構造を形成した液状の相溶物が得られる。この相溶物の架橋の範囲は、１〜８０％、好ましくは１〜５０％、より好ましくは１〜２０％である。前記架橋の範囲は、相溶物の温度、及び加熱時間により制御することができる。なお、相溶させる温度、及び加熱時間は、主剤と硬化剤により適宜決定すればよいが、硬化剤の融点以下の温度で相溶させると硬化剤の気化を抑制できるため好ましい。
【００３０】
この相溶物に対して、硬化促進剤を３重量部添加した。そして、硬化促進剤が添加された相溶物をガラスクロスに含浸させ（含浸工程）、１３０℃で２時間加熱処理し、プリプレグを得た（加熱処理工程）。
【００３１】
加熱処理工程では、エポキシ化亜麻仁油とピロガロール（または、没食子酸プロピル）の相溶物が半硬化状（Ｂステージ）となるように処理する。加熱処理温度、及び加熱処理時間は、実施例に限定されるものではなく、使用環境や保存状態を鑑みて、加熱処理温度、及び加熱処理時間等の条件を決定するとよい。つまり、加熱温度や加熱時間を調節することにより、プリプレグの硬さを調整すればよい。
【００３２】
なお、含浸工程において、前記相溶物を冷却した後に、硬化促進剤等を加えてガラスクロスに含浸させると、該相溶物の硬化速度を低下させることができる。すなわち、含浸作業時間を確保し、硬化促進剤等を均一に分散させることができる。すなわち、得られる硬化物の物性に対する信頼性が向上する。ここで、冷却温度は、７０℃以下であればよい。
【００３３】
また、含浸工程において、前記相溶物の温度を１００℃以下に加熱し、前記相溶物を繊維材料に含浸することで、該相溶物の粘度を低下させ、該相溶物を繊維材料に隙間なく含浸させることができる。
【００３４】
さらに、得られたプリプレグを１５０℃で１０時間熱処理し、プリプレグを硬化させた（硬化工程）。なお、硬化工程における処理温度、及び処理時間により得られる硬化物の物性（Ｔｇ等）が変化する。したがって、処理温度、及び処理時間は、得られる硬化物の物性を鑑みて適宜決定するとよい。
【００３５】
この硬化工程で熱処理することにより得られた硬化物の物性評価を行った。硬化物の評価方法は、耐熱性を示すＴｇ、体積抵抗率で行った。
【００３６】
Ｔｇは加熱処理によって得られた硬化物（Ｔｇ測定ではプリプレグではなく、相溶物をそのまま加熱硬化したものを用いた）を４ｍｍφ×１５ｍｍの円柱状に切り出し、ＴＭＡ法によって線膨張率の変曲点から求めた。体積抵抗率はＪＩＳ  Ｋ  ６９１１に準拠し、１０００Ｖの直流電圧印加で求めた。
【００３７】
Ｔｇの測定結果は、ピロガロールを用いた場合、及び没食子酸プロピルを用いた場合においても、約８０℃であった。
【００３８】
また、体積抵抗率の測定結果は、ピロガロールを用いた場合、及び没食子酸プロピルを用いた場合においても、５５Ｅ＋１４Ω・ｃｍであった。
【００３９】
以上、Ｔｇ、及び体積抵抗率の測定結果より、本発明の実施例に係るエポキシ樹脂複合材料は、Ｔｇが室温以上であり、絶縁性能に優れた絶縁物であることがわかる。したがって、電気絶縁材料として使用することが可能であり、例えば、回転機の巻き線部の絶縁補強や機械的物性の向上（回転機の導体絶縁等）に用いることができる。
【００４０】
また、本発明に係るエポキシ樹脂複合材料の製造方法によれば、非石油原料であるエポキシ樹脂と没食子酸誘導体を原料として、Ｔｇが室温以上であり絶縁性能に優れた絶縁物からなるエポキシ樹脂複合材料（例えば、プリプレグ）を得ることができる。
【００４１】
したがって、本発明に係るエポキシ樹脂複合材料の製造方法は、例えば、回転機絶縁システムの製造方法におけるヒートプレスコイル成型方法に適用でき、コイル導体にプリプレグを巻きつけ、加熱加圧して所定の寸法に成型して仕上げることができる。そして、本発明に係るエポキシ樹脂複合材料の製造方法は、風力発電機、水力発電機、大型ディーゼル発電機の固定子の製造方法等に適用することができる。
【００４２】
また、植物油由来のエポキシ樹脂と没食子酸誘導体を相溶させて得られる相溶体を繊維材料（基材）に含浸させることで、該相溶体に添加する硬化促進剤や充填剤、シランカップリング剤などの混合・分散が良好となり、均一な硬化物を得ることができ、硬化物の物性が均一になる。
【００４３】
さらに、植物油由来のエポキシ樹脂と没食子酸誘導体を相溶させて得られる相溶体を冷却することにより、該相溶体を繊維材料（基材）に含浸させる時間を確保することができるので、相溶体とガラス繊維との接着性が向上する。